(57)【特許請求の範囲】
【請求項１】
ポリエチレンナフタレートからなる熱可塑性樹脂フィルムである基板フィルムと、
前記基板フィルム上に形成されている金属配線部と、
ポリエステル系樹脂をベース樹脂とする熱硬化型インキによって前記基板フィルム及び前記金属配線部の一部を覆って形成される絶縁性保護膜と、を備える、
チップオン基板の製造方法であって、
前記熱可塑性樹脂フィルムの熱収縮開始温度を向上させるアニール処理を行う工程と、
前記アニール処理が施された前記熱可塑性樹脂フィルムからなる基板フィルムの表面に、金属配線部を形成するエッチング工程と、を含んでなり、
前記熱可塑性樹脂フィルムは、前記アニール処理を施す前における熱収縮開始温度が、９０℃未満であって、
前記熱硬化型インキは、熱硬化温度が、８０℃以上１００℃以下であって、
前記アニール処理は、アニール処理温度が、１８０℃から２３０℃の範囲であり、アニール処理時間が、１０秒から５分の範囲であって、前記熱可塑性樹脂フィルムの該アニール処理を施した後の熱収縮開始温度を１００℃以上とすることができる熱処理条件により、前記エッチング工程を行う製造ラインとは別途にオフラインで行う、
チップオン基板の製造方法。
【請求項２】
前記熱硬化型インキが、更に無機白色顔料を含有する白色のインキである請求項１に記載のチップオン基板の製造方法。
【請求項３】
請求項１又は２に記載の製造方法によって製造されたチップオン基板に、更に、電子デバイスを実装して電子装置を製造する電子装置の製造方法であって、
前記金属配線部と前記電子デバイスとを電気的に接合するために用いるハンダを、融点２１７℃以上であって、スズ、銀、及び銅を含有してなる高融点ハンダとする電子装置の製造方法。
【発明の詳細な説明】
【技術分野】
【０００１】
この発明は、チップオン基板及びそれを用いた電子装置の製造方法に関する。
【背景技術】
【０００２】
ＬＥＤ発光デバイス等の実装技術として、ＣＯＦ（Ｃｈｉｐ  ｏｎ  Ｆｉｌｍ）が知られている（特許文献１及び２参照）。図１に示す通り、この技術に用いられるチップオン基板（ＣＯＦ基板）は、ポリイミド（ＰＩ）等の耐熱性、耐久性、及び絶縁性に優れる樹脂からなる可撓性を有する基板フィルム１１上に、高精度のパターンニング処理によって形成される微細なパターンを有する金属配線部１３を形成してなる構成を基本構成とする。
【０００３】
又、ＣＯＦ基板は、図２に示す通り、上記の基本構成に加えて、更に、熱硬化型樹脂からなる絶縁性保護膜（レジスト膜）１５が、基板フィルム１１及び金属配線部１３の一部を覆う態様で形成されている（特許文献２参照）。図２に示す通り、本発明のＣＯＦ基板１は、この絶縁性保護膜１５を必須の構成要件とするものである。絶縁性保護膜１５を、図２に示すような態様で備えることにより、ＣＯＦ基板の耐マイグレーション特性を顕著に向上させることができる。又、この絶縁性保護膜１５を白色の保護膜とすることによれば、絶縁性保護膜１５が、入射光の反射板として機能し、ＬＥＤ発光デバイスの輝度を向上させることもできる。
【先行技術文献】
【特許文献】
【０００４】
【特許文献１】特開２００８−２０８２５５号公報
【特許文献２】特開２０１１−９３９７号公報
【発明の概要】
【発明が解決しようとする課題】
【０００５】
絶縁性保護膜を必須の構成要件とするＣＯＦ基板１は、上記の通り、耐マイグレーション特性において極めて優れたものとなる。しかし、その一方で、製造プロセスにおいて、上記構成、即ち、絶縁性保護膜の存在に起因する材料選択の制約を受けざる得ないことが問題となっていた。ポリエステル系樹脂等の熱硬化型樹脂からなる絶縁性保護膜の形成に必要な熱硬化処理のための加熱温度が一般的に８０℃以上であるため、基材フィルム等ＣＯＦ基板を構成する他の部材の材料選択は、製造時のこの上記温度以上の加熱に耐えうる素材に限られるという制約である。
【０００６】
従来、特に高品質タイプのＣＯＦ基板の基板フィルムとしては、耐熱性に優れたポリイミド（ＰＩ）が広く用いられてきたが、一方で、透明性や加工容易性、そして経済性においてより優れた樹脂であるポリエチレンナフタレート（ＰＥＮ）も併用されていた。しかしながら、各種電子デバイスの高出力化等に伴い、高い耐マイグレーション特性が求められるようになり、ＣＯＦ基板について、絶縁性保護膜１５を備えることが必須とされるようになると、上記の耐熱性に係る材料制約の問題が顕在化し、例えば、ごく微細な熱損傷も回避しなくてはならない場合には、結果として、ＰＥＮの採用は断念せざるを得ず、従来通りＰＩを基板フィルムとして使用せざるを得ないケースが増えているというのが、ＣＯＦ基板の製造現場における一般的実情であった。
【０００７】
本発明は、以上のような状況に鑑みてなされたものであり、ＣＯＦ基板を、耐マイグレーション特性を向上させる絶縁性保護膜１５を備える構成とする場合において、その基板フィルムの材料選択の制約を回避して、より低コストで良質なＣＯＦ基板を提供することを課題とする。
【課題を解決するための手段】
【０００８】
本発明者らは、上記課題を解決すべく鋭意研究を重ねた結果、ＣＯＦ基板の基板フィルムを形成する熱可塑性樹脂にアニール処理等の耐熱性向上処理を施して、当該熱可塑性樹脂の熱収縮開始温度を、絶縁性保護膜を形成する熱硬化型インキの熱硬化温度以上となるような処理を予め行うことによって、上記課題を解決できることを見出し、本発明を完成するに至った。具体的に本発明は以下のものを提供する。
【０００９】
（１）  熱可塑性樹脂からなる基板フィルムと、前記基板フィルム上に接着材層を介して形成されている金属配線部と、熱硬化型インキによって前記基板フィルム及び前記金属配線部の一部を覆って形成される絶縁性保護膜と、を備え、前記基板フィルムを形成する熱可塑性樹脂が、耐熱性向上処理が施された熱可塑性樹脂であって、該熱可塑性樹脂の熱収縮開始温度が、前記絶縁性保護膜を形成する熱硬化型インキの熱硬化温度以上であるチップオン基板。
【００１０】
（２）  前記熱可塑性樹脂がポリエチレンナフタレートであって、該ポリエチレンナフタレートの熱収縮開始温度が、１００℃以上である（１）に記載のチップオン基板。
【００１１】
（３）  前記熱硬化型インキが、ポリエステル系樹脂をベース樹脂とするインキであり、該ポリエステル系樹脂の熱硬化温度が、１００℃以下である（１）又は（２）に記載のチップオン基板。
【００１２】
（４）  前記熱硬化型インキが、更に無機白色顔料を含有する白色のインキである（３）に記載のチップオン基板。
【００１３】
（５）  （１）から（４）のいずれかに記載のチップオン基板に電子デバイスを実装して電子装置を製造する電子装置の製造方法であって、前記金属配線部と前記電子デバイスとを電気的に接合するために用いるハンダを、融点２１７℃以上であって、スズ、銀、及び銅を含有してなる高融点ハンダとする電子装置の製造方法。
【発明の効果】
【００１４】
本発明によれば、ＣＯＦ基板を、耐マイグレーション特性を向上させる絶縁性保護膜を備える構成とする場合において、その基板フィルムの選択の制約から逃れて、より低コストで、良質なＣＯＦ基板を提供することができる。
【図面の簡単な説明】
【００１５】
【図１】本発明のＣＯＦ基板に電子デバイスを搭載した使用状態の一例を模式的示す平面図である。
【図２】図１のＡ−Ａ断面におけるＣＯＦ基板の層構成を模式的に示す断面図である。
【発明を実施するための形態】
【００１６】
以下、本発明のチップオン基板（ＣＯＦ基板）、及びそれを用いた電子装置の製造方法の実施形態、実施態様について、詳細に説明する。本発明は、以下の実施形態等に何ら限定されるものではなく、本発明の目的の範囲内において、適宜変更を加えて実施することができる。
【００１７】
＜チップオン基板（ＣＯＦ基板）＞
本発明の好ましい一実施形態であるＣＯＦ基板１について、図１及び図２を参照しながら説明する。ＣＯＦ基板１は、図１及び図２に示す通り、熱可塑性樹脂からなり可撓性を有する基板フィルム１１の表面に、金属箔からなる導電性の金属配線部１３が、接着剤層１２を介して形成されている。又、基板フィルム１１及び金属配線部１３の一部を覆って熱硬化型インキからなる絶縁性保護膜１５が形成されている。絶縁性保護膜１５は、ＣＯＦ基板１の耐マイグレーション特性向上のために、金属配線部１３の表面のうち電子デバイス２との接続部分となる部分を除く概ね全面、及び、基板フィルム１１の表面のうち金属配線部１３の非形成部分の概ね全面とを覆う態様で形成される。以上の構成からなるＣＯＦ基板１は、例えばＬＥＤ発光デバイス等の電子デバイス２が、ハンダ層１４を介して、金属配線部１３の上に導電可能な態様で搭載された状態で使用される。
【００１８】
［基板フィルム］
基板フィルム１１としては、シート状に成形された可撓性を有する熱可塑性樹脂を用いることができる。ここで、シート状とはフィルム状を含む概念であり、いずれも可撓性を有する物である限り本発明において両者に差はない。又、この熱可塑性樹脂は絶縁性が高いものであることも求められる。基板フィルム１１の厚さは、特に限定されないが、耐熱性及び絶縁性と、製造コストのバランスとの観点から、概ね５０μｍ以上１００μｍ以下程度であることが好ましい。又、ロール・トゥ・ロール方式による製造を行う場合の生産性を良好に維持する観点からも上記厚さ範囲であることが好ましい。
【００１９】
基板フィルム１１の絶縁性については、電子装置としての一体化時に、ＣＯＦ基板１に必要とされる絶縁性を付与し得る体積固有抵抗率を有する樹脂であればよい。一般的には、基板フィルム１１の体積固有抵抗率が１０１４Ω・ｃｍ以上であることが好ましく、１０１８Ω・ｃｍ以上であることがより好ましい。
【００２０】
上述した通り、ＣＯＦ基板の基板フィルムとしては、従来、耐熱性と加熱時の寸法安定性、機械的強度、及び耐久性に極めて優れるポリイミド樹脂（ＰＩ）が広く用いられてきた。しかしこのＰＩ樹脂は極めて高価であり経済性においては不利であり、又、透明性に劣ることがレーザー処理を含む製造プロセス等において生産性を低化させる要因になる場合があった。これらの問題を解決するために、本発明のＣＯＦ基板１においては、基板フィルム１１として、アニール処理等の耐熱性向上処理を施すことによって所定値以上にまで耐熱性と寸法安定性を向上させた、より汎用的な各種の熱可塑性樹脂を用いることとした。そのような汎用的な熱可塑性樹脂の具体例として、アニール処理によって必要十分な耐熱性と寸法安定性を付与することが可能であり、透明性や経済性においてＰＩよりも明らかに優位であるポリエチレンナフタレート（ＰＥＮ）を挙げることができる。
【００２１】
本発明のＣＯＦ基板１は、上述の通り熱硬化型インキからなる絶縁性保護膜１５を必須の構成要件とする。よって、基板フィルム１１を形成する熱可塑性樹脂は上記のアニール処理によって、その熱収縮開始温度が、絶縁性保護膜１５を形成する熱硬化型インキの熱硬化温度以上となるように耐熱性が向上させたものを用いる。例えば、絶縁性保護膜１５を形成する熱硬化型インキがポリエステル系の熱硬化型インキであって、その熱硬化温度が８０℃程度である場合には、通常８０℃程度であるＰＥＮの熱収縮開始温度を、アニール処理によって１００℃程度まで向上させればよい。これにより、基板フィルム１１の微細な熱損傷をも回避しながら、同時に十分な耐熱性、強度、絶縁性を有する絶縁性保護膜１５を形成することができる。アニール処理の具体的実施方法の詳細については後述する。
【００２２】
尚、本明細書における「熱収縮開始温度」とは、ＴＭＡ装置に測定対象の熱可塑性樹脂からなるサンプルシートをセットし、荷重１ｇをかけて、昇温速度２℃／分で１２０℃まで昇温し、その時の収縮量（％表示）を測定し、このデータを出力して温度と収縮量を記録したグラフから、収縮によって、０％のベースラインから離れる温度を読みとり、その温度を熱収縮開始温度としたものである。
【００２３】
又、本明細書における「熱硬化温度」とは、測定対象の熱硬化型樹脂を加熱した際の熱硬化反応の立ち上がり位置の温度を測定算出し、その温度を熱硬化温度としたものである。
【００２４】
尚、本明細書における「耐熱性向上処理」としては、耐熱性向上処理であり、加熱時における寸法安定性を向上する耐熱性向上処理として、最も一般的な処理方法であるアニール処理を採用することができる。しかしながら、本発明を構成する「耐熱性向上処理」は、これに限らず、熱可塑性樹脂の上記の熱収縮開始温度を、当該処理を施す前の状態よりも向上させる加工処理全般を含むものである。但し、以下においては、耐熱性向上処理がアニール処理である場合の実施形態を本発明の代表的な実施形態として説明する。
【００２５】
［接着材層］
ＣＯＦ基板１の表面上への金属配線部１３の接合は、接着剤層１２を介したドライラミネート法によって行われることが好ましい。この接着剤層１２を形成する接着剤は、上述の絶縁性保護膜１５を形成する熱硬化型インキの熱硬化温度における耐熱性を有するものであれば公知の樹脂系接着剤を適宜用いることができる。それらの樹脂接着剤のうち、ウレタン系、ポリカーボネート系、又はエポキシ系の接着剤等を好ましく用いることができる。
【００２６】
［金属配線部］
図１及び図２に示す通り、金属配線部１３は、ＣＯＦ基板１の表面上に形成される、導電性基材からなる配線パターンである。金属配線部１３は、複数の電子デバイス２の間を導通して必要な電流を流して電気を供給する機能を有する。そして、金属配線部１３は、複数の微細な櫛形形状の金属配線が、交差或いは接触せずに、近接して配置される複雑な配線パターンとして基板フィルム１１の表面に形成される。金属配線部１３の厚さは、ＣＯＦ基板１に要求される耐電流の大きさ等に応じて適宜設定すればよく、特に限定されないが、一例として厚さ１０μｍ〜５０μｍが挙げられる。
【００２７】
金属配線部１３を形成するための導電性基材の材料としては、金属や金属化合物が挙げられ、これらの材料はいずれもエッチングできることが必須である。エッチングによる金属配線部のパターン形成の方法については後述する。上記の金属或いは金属化合物としては、例えば、銅、アルミニウム、ニッケル、鉄、金、銀、インジウム、アンチモン、錫、亜鉛等の金属、上記金属の酸化物、窒化物、硫化物、炭化物等の金属化合物が挙げられる。更に金属配線部１３を構成する材料として、上記金属や上記金属化合物の複合材料（例えばインジウム錫酸化物（ＩＴＯ）、アンチモン錫酸化物（ＡＴＯ）等）が挙げられる。それらのうち、本発明の製造方法においては、導電性、加工性に優れ、且つ、入手容易である銅箔を特に好ましく用いることができる。
【００２８】
又、金属配線部１３には高い導電性が必要であり、表面抵抗値が、５００Ω／□以下が好ましく、３００Ω／□以下がより好ましく、更に１００Ω／□以下が好ましく、特に５０Ω／□以下が好ましい。下限は０．００５Ω／□程度である。
【００２９】
［ハンダ層］
ＣＯＦ基板１においては、金属配線部１３と電子デバイス２との接合については、ハンダ層１４を介した接合を行う。このハンダによる接合方法の詳細は後述するが、大きく分けて、リフロー方式、或いは、レーザー方式の２方式のいずれかによって行うことができる。ＣＯＦ基板１は、基板フィルム１１に従来広く用いられてきたＰＩよりも透明度の高いＰＥＮを用いたものであるため、特にレーザー方式によるハンダ接合をより好ましい態様で行うことができる。
【００３０】
ハンダ層１４を形成するハンダとしては、特に融点２１７℃以上、好ましくは、融点２３０℃程度であって、スズ、銀、及び銅を含有してなる高融点ハンダ（本明細書において「Ｓｎ−Ａｇ−Ｃｕ系ハンダ」とも言う）を好ましく用いることができる。このハンダは、従来広く用いられてきた融点１５０℃程度であってスズ、ビスマスを含有してなる所謂Ｓｎ−Ｂｉ系の低融点ハンダよりも、固化後の強度や耐久性に優れる。ＣＯＦ基板１は、上述の通り、アニール処理により耐熱性を向上させた基板フィルム１１を用いることによって、ハンダ処理時の加熱可能温度の限界も十分に高まっているため、上述の高融点ハンダの選択が可能となっている。尚、ハンダによる接合をレーザー方式によって行うことにうな高融点のハンダによる基材の熱損傷をより確実に回避することができる。
【００３１】
［絶縁保護層］
絶縁性保護膜１５は、熱硬化型インキによって、上述の通り、金属配線部１３と基板フィルム１１の表面上の電気的接合が必要となる一部分を除いた他の部分に、主としてＣＯＦ基板１の耐マイグレーション特性を向上させるために形成される。
【００３２】
ここで、ＣＯＦ基板１においては基板フィルム１１に用いるＰＥＮの熱収縮開始温度をアニール処理によって１００℃程度まで向上させている。よって、上記の熱硬化型インキとしては、熱硬化温度が１００℃以下程度のものであれば、公知のインキを適宜好ましく用いることができる。具体的には、ポリエステル系樹脂、エポキシ系樹脂、エポキシ系及びフェノール系樹脂、エポキシアクリレート樹脂、シリコーン系樹脂等、を其々ベース樹脂とする絶縁性インキを好ましく用いることができるインキの代表例として挙げることができる。又、これらのうちでも、ポリエステル系の熱硬化型の絶縁インキは、可撓性に優れる点から、ＣＯＦ基板１の絶縁性保護膜１５を形成するための材料として特に好ましい。
【００３３】
又、絶縁性保護膜１５を形成する熱硬化型インキは、例えば、二酸化チタン等の無機白色顔料を更に含有する白色のインキであってもよい。絶縁性保護膜１５を白色化することで、意匠性の向上を図ることができる。又、電子デバイス２がＬＥＤ発光デバイス等の照明用デバイスである場合、白色の絶縁性保護膜１５による光反射によって、上記のＬＥＤ発光デバイスを搭載したＣＯＦ基板１の照明性能を向上させることができる。
【００３４】
尚、以上の絶縁性の熱硬化型インキによる絶縁性保護膜１５の形成は、スクリーン印刷等公知の方法によって行うことができる。
【００３５】
［電子デバイス］
電子デバイス２は、特に限定されないが、絶縁性保護膜１５が白色層である場合に、ＬＥＤ発光素子を搭載した電子装置をＣＯＦ基板１の特に好ましい実施形態の具体例として挙げることができる。
【００３６】
＜ＣＯＦ基板の製造方法＞
ＣＯＦ基板１は、従来公知の電子基板の製造方法の一つであるエッチング工程と、それに先駆けて予め行われるアニール処理によって製造することができる。エッチング工程に先駆けて、予め基板フィルム１１を形成する熱可塑性樹脂の耐熱性を向上させる処理が必須である点の他は従来の製造方法を適用することができる。
【００３７】
［アニール処理］
先ず先行して行う上記のアニール処理は、従来公知の熱処理手段を用いることが可能であり、特定の熱処理方法に限定されない。例えば、剥離性の支持機材を積層して行う方法によることもできる。又、アニール処理温度の一例としては、基板フィルム１１を形成する熱可塑性樹脂がＰＥＮである場合、ガラス転移温度から融点の範囲、更に具体的には１６０℃から２６０℃、より好ましくは１８０℃から２３０℃の範囲である。アニール処理時間としては、１０秒から５分程度が例示できる。このような熱処理条件によれば、一般的に８０℃程度であるＰＥＮの熱収縮開始温度を、１００℃程度に向上させることができる。又、このアニール処理は、続くエッチング処理と連続してインラインで行ってもよいが、同工程とは別途にオフラインで行うことにより、生産性をより向上することができる。例えば、予め別の工場内の専用の熱処理設備でアニール処理を行ったＰＥＮ等を、自ら操業する工場に材料として搬入して以後の製造工程を行う場合も本発明の実施の範囲である。
【００３８】
［エッチング工程］
アニール処理を経た基板フィルム１１の表面に、金属配線部１３の材料とする銅箔等の金属箔を積層してＣＯＦ基板１の材料とする積層体を得る。積層方法としては、金属箔を接着剤によって基板フィルム１１の表面に接着する方法、或いは、基板フィルム１１の表面に直接にメッキ方法や気相製膜法（スパッタリング、イオンプレーティング、電子ビーム蒸着、真空蒸着、化学蒸着等）により金属箔を蒸着させる方法を挙げることができる。上述した通り、コストや生産性の面からは、金属箔をウレタン系の接着剤によって基板フィルム１１の表面に接着する方法が有利である。
【００３９】
次に、上記の積層体の金属箔の表面に、金属配線部１３の形状にパターニングされたエッチングマスクを形成する。エッチングマスクは、将来、金属配線部１３となる金属箔の配線パターン形成部分がエッチング液による腐食を免れるために設けられる。エッチングマスクを形成する方法は特に限定されず、例えば、フォトレジスト又はドライフィルムをフォトマスクを通して感光させた後で現像することにより積層シートの表面にエッチングマスクを形成してもよいし、インクジェットプリンター等の印刷技術により積層シートの表面にエッチングマスクを形成してもよい。
【００４０】
次に、エッチングマスクに覆われていない箇所における金属箔を浸漬液により除去する。これにより、金属箔のうち、金属配線部１３となる箇所以外の部分が除去される。
【００４１】
最後に、アルカリ性の剥離液を使用して、エッチングマスクを除去する。これにより、エッチングマスクが金属配線部１３の表面から除去される。これにより、ＣＯＦ基板１が完成する。尚、ＣＯＦ基板１を効率よく製造するためには、通常、基板フィルム１１を形成するための幅広の樹脂シート上に、所望の配線パターンを含む金属配線部１３の形成領域を格子状に複数配設したＣＯＦ材料を用いる。そしてそのようなＣＯＦ材料を、ロール・トゥ・ロールの製造ライン内で、金属配線部１３の形成領域毎に裁断する方法によることが一般的である。この裁断の精度を確保するための方法として、例えば、電気二重層コンデンサ用の長尺のシート状電極の製造において、シートの幅方向位置を、シート端部を認識するエッジポジションコントローラ（ＥＰＣ）によって制御する方法を好ましく用いることができる。
【００４２】
＜ＣＯＦ基板を用いた電子装置の製造方法＞
以上説明したＣＯＦ基板１は、金属配線部１３にＬＥＤ発光デバイス等の電子デバイス２を導電可能に接合することによって、電子装置１０とすることができる。
【００４３】
ＣＯＦ基板１を用いた電子装置１０の製造において、金属配線部１３への電子デバイス２の上記接合はハンダ加工により好適に行うことができる。このハンダによる接合は、リフロー方式、或いは、レーザー方式によって行うことができる。リフロー方式は、金属配線部１３にハンダを介して電子デバイス２を搭載し、その後ＣＯＦ基板１をリフロー炉内に搬送して、リフロー炉内で金属配線部１３に所定温度の熱風を吹きつけることで、ハンダペーストを融解させ、電子デバイス２を金属配線部１３にハンダ付けする方法である。又、レーザー方式とは、レーザーによってハンダを局所的に加熱して、電子デバイス２を金属配線部１３にハンダ付けする手法である。ＣＯＦ基板１は、上述の通り、特にレーザーによる製法による場合に、生産性の観点における優位性を発揮しうるものである。尚、上記接合に用いるハンダは、融点２１７℃以上のＳｎ−Ａｇ−Ｃｕ系ハンダを用いることが特に好ましいことは上述の通りである。
【００４４】
又、金属配線部１３への電子デバイス２のハンダ接合を行う際は、基板フィルム１１における裏面側からのレーザー照射によって、ハンダのリフローを行う方法とすることが好ましい。これにより、加熱によるハンダの有機成分の発火とそれに伴う基材の損傷をより確実に抑制することができる。尚、基板フィルム１１を透明性に優れるＰＥＮとすることにより、レーザーの透過率がより高まり、照射時間を短くすることもできるため、この点においても、ＣＯＦ基板１と上記方法の組合せは、電子装置の生産性向上に特段の貢献を行うことが可能である。
【００４５】
以上説明した本発明のＣＯＦ基板及びそれを用いた電子装置の製造方法、によれば、以下のような効果を奏する。
【００４６】
（１）  耐マイグレーション特性を向上させる絶縁性保護膜１５を備えるＣＯＦ基板１は、基板フィルム１１を形成する熱可塑性樹脂に予めアニール処理を施すことにより、その熱収縮開始温度を、絶縁性保護膜１５を形成する熱硬化型インキの熱硬化温度以上とした。これにより、基板フィルム１１の材料選択における自由度が拡大し、従来、耐熱性の問題によって使用が難しかった汎用的な熱可塑性樹脂を選択することができるようになった。これにより、従来品よりも低コストでありながら、十分に良質なＣＯＦ基板１を提供することができる。
【００４７】
（２）  耐熱性や機械強度には優れるものの、透明性に劣り極めて高価であるＰＩに代えて、アニール処理により熱収縮開始温度を１００℃以上に向上させることにより、ＰＥＮが使用可能となった。このアニール処理後のＰＥＮは、十分な耐熱性を有し、又、透明性においては、ＰＩよりも優位である。にもかかわらず、経済性の面では、ＰＩよりも遙かに安価である。よって、従来品よりも遙かに低コストでありながら、十分に良質なＣＯＦ基板１を、安定的に提供することができる。
【００４８】
（３）  絶縁性保護膜１５を形成する熱硬化型インキを、ポリエステル系樹脂をベース樹脂とするインキであり、その熱硬化温度が１００℃以下であるものとした。これにより、（１）又は（２）に記載の発明の効果をより確実に安定的に発現させることができる。
【００４９】
（４）  絶縁性保護膜１５を形成する熱硬化型インキを、無機白色顔料を含有する白色のインキとした。これによりＣＯＦ基板１の意匠性、及び、電子デバイス２としてＬＥＤ発光デバイス等を搭載して照明装置とした場合の照明性能を向上させることができる。又、無機白色顔料の添加により絶縁性保護膜１５の難燃性が増し、ハンダ加工等による加熱時における絶縁性保護膜１５への引火も抑制することができる。
【００５０】
（５）  ＣＯＦ基板１の金属配線部１３にＬＥＤ発光デバイス等の電子デバイス２を導電可能に接合する際に用いるハンダを融点２１７℃以上であって、スズ、銀、及び銅を含有してなる高融点ハンダとした。これは、ＣＯＦ基板１独自の構成要件に係る基板フィルム１１のアニール処理による耐熱性向上によって可能となった材料選択の結果であり、これによって、ハンダ層１４の耐久性を大きく向上させることができる。
【符号の説明】
【００５１】
１              ＣＯＦ基板
１１            基板フィルム
１２            接着材層
１３            金属配線部
１４            ハンダ層
１５            絶縁性保護膜
２              電子デバイス
１０            電子装置
【図１】
0006511740.tif 000002
【図２】
0006511740.tif 000003